Patent CA-2868384-C (CA)
Inventor: TENNEBROEK RONALD
IPC: C08G18/12
Filed: 2013-04-10
Granted: 2021-05-18
Abstract: La présente invention concerne un processus de préparation d'une dispersion aqueuse réticulable par une base de Schiff d'un polyuréthane A (PUD), le processus comprenant (a) la réaction des constituants (1) à (4) tels qu'ils existent afin de former un prépolymère à terminaison isocyanate acide qui comprend des groupes fonctionnels anioniques ou potentiellement anioniques sur ce dernier. Le processus est tel que: (1) le constituant numéro un comprend de 10 à 80% en poids d'au moins un polyisocyanate contenant facultativement au moins groupe dispersant anionique ou potentiellement anionique; (2) le constituant numéro deux facultatif comprend jusqu'à 15% en poids d'au moins un polyol réagissant à l'isocyanate contenant au moins un groupe dispersant anionique ou potentiellement anionique; (3) le constituant numéro trois comprend de 15 à 85% en poids d'au moins un polyol réagissant à l'isocyanate autre que le constituant numéro deux s'il est présent et présente une masse moléculaire moyenne en poids supérieure ou égale à 500 Daltons contenant éventuellement au moins un groupe dispersant anionique ou potentiellement anionique; et (4) le constituant numéro quatre facultatif comprend jusqu'à 20% en poids d'au moins un polyol réagissant à l'isocyanate autre que le constituant numéro trois et deux s'ils sont présents et présente une masse moléculaire moyenne en poids inférieure à 500 Daltons, et si ledit constituant numéro deux n'est pas présent, le constituant numéro un ou trois contient au moins un groupe dispersant anionique ou potentiellement anionique; les quantités des constituants numéro un à quatre étant exprimées sous forme d'un pourcentage en poids calculé sur la base de la quantité totale des constituants précités (c'est-à-dire des constituants numéro un et trois et des constituants facultatifs numéro deux et/ou quatre s'il sont présents) qui représente100%; dans le processus. Le mélange utilisé dans l'étape (a) est sensiblement dépourvu d'amines volatiles et de N-alkyl pyrrolidinones; (b) on ajoute au mélange de réaction issu de l'étape (a) un agent de neutralisation des métaux alcalins suivant une quantité comprise entre 0,05 à 6 parties en poids afin de sensiblement neutraliser le prépolymère à terminaison isocyanate obtenu dans l'étape (a), la quantité (en parties en poids) de l'agent de neutralisation des métaux alcalins étant calculée sur la base du poids de métal alcalin contenu dans l'agent de neutralisation par rapport à la quantité totale des constituants numéro un à quatre dans l'étape (a) qui est égale à 100 parties; et (c) on fait réagir le prépolymère neutralisé issu de l'étape (b) avec un composé d'hydrogène actif pour allonger la chaîne du prépolymère afin de former une dispersion aqueuse de polyuréthane A et (ii) de 90 à 5% en poids d'un polymère de vinyle B tel que les quantités en pourcentage en poids de (i) et (ii) sont calculées sous forme d'un pourcentage de la quantité totale de (i) et de (ii) et que ces pourcentages s'ajoutent pour donner 100%; ladite composition étant sensiblement dépourvue d'amines volatiles et de N-alkyl pyrrolidinones ( de préférence sans solvant) et étant neutralisée avec un agent de neutralisation de métaux, la composition comprenant une polyamine de composé polyhydrazide. Un autre aspect de l'invention porte sur un revêtement aqueux obtenu à partir du processus précité, dans lequel le polyuréthane A et/ou le polymère de vinyle B est réticulable par une base de Schiff dans des conditions ambiantes.